(57)【要約】【課題】副生成物のうち、特にプロピオンアルデヒドの発生量を減らしつつ、アクロレインを収率よく製造することができるグリセリン脱水用触媒、ならびに、この触媒を用いたアクロレインの製造方法、アクリル酸の製造方法および親水性樹脂の製造方法を提供すること。【解決手段】グリセリン脱水用触媒は、金属元素が添加されており、リン（Ｐ）およびホウ素（Ｂ）と金属元素（Ｍ）とのモル比Ｍ／（Ｐ＋Ｂ）が０．００００５より大きく、０．５以下であるリン酸ホウ素塩を含有する。アクロレインの製造方法は、この触媒の存在下においてグリセリンを脱水させてアクロレインを製造する。アクリル酸の製造方法は、このアクロレインを気相酸化してアクリル酸を製造する。親水性樹脂の製造方法は、このアクリル酸を含む単量体成分を重合して親水性樹脂を製造する。【選択図】なし【特許請求の範囲】
【請求項１】
リン酸ホウ素塩を含有するグリセリン脱水用触媒であって、前記リン酸ホウ素塩に金属元素が添加されており、リン（Ｐ）およびホウ素（Ｂ）と金属元素（Ｍ）とのモル比Ｍ／（Ｐ＋Ｂ）が０．００００５より大きく、０．５以下であることを特徴とするグリセリン脱水用触媒。
【請求項２】
前記リン酸ホウ素塩におけるリン（Ｐ）およびホウ素（Ｂ）と金属元素（Ｍ）とのモル比Ｍ／（Ｐ＋Ｂ）が０．４５以下である請求項１に記載のグリセリン脱水用触媒。
【請求項３】
前記金属元素がアルカリ金属元素、アルカリ土類金属元素、希土類元素、鉄族元素、白金族元素、銅族元素およびアルミニウム族元素から選択される少なくとも１種である請求項１または２に記載のグリセリン脱水用触媒。
【請求項４】
触媒の存在下においてグリセリンを脱水させてアクロレインを製造する方法であって、前記触媒が請求項１〜３のいずれか１項に記載のグリセリン脱水用触媒であることを特徴とするアクロレインの製造方法。
【請求項５】
グリセリンガスを含有する反応ガスと触媒とを接触させる気相反応によりグリセリンを脱水させる請求項４に記載のアクロレインの製造方法。
【請求項６】
触媒の存在下においてグリセリンを脱水させてアクロレインを製造した後、得られたアクロレインを気相酸化してアクリル酸を製造する方法であって、前記触媒が請求項１〜３のいずれか１項に記載のグリセリン脱水用触媒であることを特徴とするアクリル酸の製造方法。
【請求項７】
触媒の存在下においてグリセリンを脱水させてアクロレインを製造した後、得られたアクロレインを気相酸化してアクリル酸を製造し、得られたアクリル酸を含む単量体成分を重合して親水性樹脂を製造する方法であって、前記触媒が請求項１〜３のいずれか１項に記載のグリセリン脱水用触媒であることを特徴とする親水性樹脂の製造方法。
【請求項８】
前記親水性樹脂が吸水性樹脂である請求項７に記載の親水性樹脂の製造方法。
【発明の詳細な説明】
【技術分野】
【０００１】
本発明は、グリセリンの脱水反応に用いられる触媒、ならびに、この触媒を用いたアクロレインの製造方法、得られたアクロレインを原料とするアクリル酸の製造方法、得られたアクリル酸を原料とする親水性樹脂の製造方法などに関するものである。
【背景技術】
【０００２】
植物油から製造されるバイオディーゼルは、化石燃料の代替燃料としてだけではなく、二酸化炭素の排出量が少ない点でも注目され、需要の増大が見込まれている。このバイオディーゼルを製造するとグリセリンが副生するため、その有効利用を図る必要がある。
【０００３】
グリセリンの有効利用を図る一例として、グリセリンを原料にしてアクロレインを製造する方法がある。例えば、特許文献１〜３には、リン酸ホウ素塩を含有するグリセリン脱水用触媒を用いてアクロレインを製造する方法が開示されている。
【先行技術文献】
【特許文献】
【０００４】
【特許文献１】国際公開第２００７／１１９５２８号パンフレット
【特許文献２】特開２００８−３０７５２１号公報
【特許文献３】特開２００９−２６３２８４号公報
【発明の概要】
【発明が解決しようとする課題】
【０００５】
上記従来のグリセリン脱水用触媒は、通常、リン（Ｐ）とホウ素（Ｂ）とのモル比Ｐ／Ｂが１であるリン酸ホウ素塩（ＢＰＯ４）を含有する。本発明者らは、これらのグリセリン脱水用触媒が比較的高いアクロレイン選択性を発現することを見出していたが、アクロレイン選択率が７０％程度であり、依然として不充分である；副生成物として、プロピオンアルデヒドが生成し、プロピオンアルデヒドは、アクロレインからアクリル酸を経て吸水性ポリマー（ＳＡＰ；以下では「吸水性樹脂」ということがある。）を製造する際に臭気の原因物質（プロピオン酸）となる；などの問題点があった。
【０００６】
このような状況の下、本発明が解決すべき課題は、副生成物のうち、特にプロピオンアルデヒドの発生量を減らしつつ、アクロレインを収率よく製造することができるグリセリン脱水用触媒、ならびに、この触媒を用いたアクロレインの製造方法を提供することにある。
【課題を解決するための手段】
【０００７】
本発明者らは、種々検討の結果、リン酸ホウ素塩を含有するグリセリン脱水用触媒を用いてアクロレインを製造するにあたり、前記リン酸ホウ素塩に金属元素を添加すると共に、リン（Ｐ）およびホウ素（Ｂ）と金属元素（Ｍ）とのモル比Ｍ／（Ｐ＋Ｂ）を所定の範囲内に調整することにより、副生成物のうち、特にプロピオンアルデヒドの発生量を減らしつつ、アクロレインを収率よく製造することができることを見出して、本発明を完成した。
【０００８】
すなわち、本発明は、リン酸ホウ素塩を含有するグリセリン脱水用触媒であって、前記リン酸ホウ素塩に金属元素が添加されており、リン（Ｐ）およびホウ素（Ｂ）と金属元素（Ｍ）とのモル比Ｍ／（Ｐ＋Ｂ）が０．００００５より大きく、０．５以下であることを特徴とするグリセリン脱水用触媒を提供する。この触媒において、前記リン酸ホウ素塩におけるリン（Ｐ）およびホウ素（Ｂ）と金属元素（Ｍ）とのモル比Ｍ／（Ｐ＋Ｂ）は、好ましくは０．４５以下である。また、この触媒において、前記金属元素は、好ましくは、アルカリ金属元素、アルカリ土類金属元素、希土類元素、鉄族元素、白金族元素、銅族元素およびアルミニウム族元素から選択される少なくとも１種である。
【０００９】
また、本発明は、触媒の存在下においてグリセリンを脱水させてアクロレインを製造する方法であって、前記触媒が上記のようなグリセリン脱水用触媒であることを特徴とするアクロレインの製造方法を提供する。この製造方法において、好ましくは、グリセリンガスを含有する反応ガスと触媒とを接触させる気相反応によりグリセリンを脱水させる。
【００１０】
さらに、本発明は、触媒の存在下においてグリセリンを脱水させてアクロレインを製造した後、得られたアクロレインを気相酸化してアクリル酸を製造する方法であって、前記触媒が上記のようなグリセリン脱水用触媒であることを特徴とするアクリル酸の製造方法を提供する。
【００１１】
さらにまた、本発明は、触媒の存在下においてグリセリンを脱水させてアクロレインを製造した後、得られたアクロレインを気相酸化してアクリル酸を製造し、得られたアクリル酸を含む単量体成分を重合して親水性樹脂を製造する方法であって、前記触媒が上記のようなグリセリン脱水用触媒であることを特徴とする親水性樹脂の製造方法を提供する。この製造方法において、親水性樹脂としては、例えば、吸水性樹脂および水溶性樹脂が挙げられる。この製造方法は、その製造過程において、副生成物のうち、特に、臭気の原因物質（プロピオン酸）となるプロピオンアルデヒドの発生量が低減されるので、吸水性樹脂の製造に有用である。
【発明の効果】
【００１２】
本発明によれば、副生成物のうち、特にプロピオンアルデヒドの発生量を減しつつ、アクロレインを収率よく製造することができるグリセリン脱水用触媒を提供することができる。この触媒を用いれば、グリセリンの脱水反応により、副生成物であるプロピオンアルデヒドの含有量が少ないアクロレインを収率よく製造することができる。得られたアクロレインは、アクリル酸を経て、例えば、臭気の極めて少ない吸水性樹脂を製造するのに有用である。
【図面の簡単な説明】
【００１３】
【図１】本発明に係る実施例の結果を示すグラフである。
【図２】本発明に係る実施例の結果を示すグラフである。
【発明を実施するための形態】
【００１４】
≪グリセリン脱水用触媒≫
本発明のグリセリン脱水用触媒（以下では「本発明の触媒」ということがある。）は、リン酸ホウ素塩を含有するグリセリン脱水用触媒であって、前記リン酸ホウ素塩に金属元素が添加されており、リン（Ｐ）およびホウ素（Ｂ）と金属元素（Ｍ）とのモル比Ｍ／（Ｐ＋Ｂ）が０．００００５より大きく、０．５以下であることを特徴とする。なお、モル比Ｍ／（Ｐ＋Ｂ）は、リン酸ホウ素塩を調製する際に用いる原料化合物の仕込み量から算出された値を意味する。また、以下では、金属元素を添加したリン酸ホウ素塩を単に「リン酸ホウ素塩」ということがある。さらに、本発明の触媒に含有されるリン、ホウ素および金属元素を一括して「触媒成分」ということがある。
【００１５】
本発明の触媒において、リン酸ホウ素塩におけるリン（Ｐ）およびホウ素（Ｂ）と金属元素（Ｍ）とのモル比Ｍ／（Ｐ＋Ｂ）は、通常は０．００００５より大きく、０．５以下であるが、好ましくは０．０００１以上、より好ましくは０．０００５以上、さらに好ましくは０．００１以上であり、また、好ましくは０．４５以下、より好ましくは０．４以下、さらに好ましくは０．３５以下である。モル比Ｍ／（Ｐ＋Ｂ）が小さすぎると、アクロレイン選択率が低下し、および／または、プロピオンアルデヒド選択率が上昇することがある。逆に、モル比Ｍ／（Ｐ＋Ｂ）が大きすぎると、金属元素の添加効果が飽和し、さらに大きすぎる場合には、アクロレイン選択率が低下し、および／または、プロピオンアルデヒド選択率が上昇することがある。また、金属元素を含有する化合物（以下では「金属源化合物」ということがある。）を必要以上に用いることになるので、製造コストが上昇することがある。
【００１６】
ある実施態様では、本発明の触媒において、リン酸ホウ素塩におけるリン（Ｐ）とホウ素（Ｂ）とのモル比Ｐ／Ｂは、好ましくは０．８以上、３以下であるが、より好ましくは２以下、さらに好ましくは１．５以下、さらにより好ましくは１．３以下である。また、リン酸ホウ素塩における金属元素（Ｍ）とホウ素（Ｂ）とのモル比Ｍ／Ｂは、好ましくは０．００１以上、２以下であるが、より好ましくは０．０１以上であり、また、より好ましくは１．５以下、さらに好ましくは１以下、さらにより好ましくは０．８以下である。
【００１７】
本発明の触媒において、リン酸ホウ素塩に添加される金属元素としては、ホウ素以外の金属元素であって、本発明の効果を奏する金属元素である限り、特に限定されるものではないが、例えば、アルカリ金属元素、アルカリ土類金属元素、希土類元素、鉄族元素、白金族元素、銅族元素およびアルミニウム族元素から選択される少なくとも１種を用いることができる。
【００１８】
ここで、アルカリ金属元素としては、例えば、リチウム、ナトリウム、カリウム、ルビジウム、セシウムなどが挙げられる。アルカリ土類金属元素としては、例えば、ベリリウム、マグネシウム、カルシウム、ストロンチウム、バリウムなどが挙げられる。希土類元素としては、例えば、スカンジウム、イットリウム、ランタノイド（例えば、ランタン、セリウム、プラセオジム、ネオジム、サマリウム、ユウロピウム、ガドリニウム、テルビウム、ジスプロシウム、エルビウム、イッテルビウム）などが挙げられる。また、鉄族元素としては、鉄、コバルトおよびニッケルが挙げられる。白金族元素としては、例えば、ルテニウム、ロジウム、パラジウム、イリジウム、白金などが挙げられる。銅族元素としては、銅、銀および金が挙げられる。アルミニウム族元素としては、アルミニウム、ガリウム、インジウムおよびタリウムが挙げられる。これらの金属元素は、単独で用いても２種以上を併用してもよい。これらの金属元素のうち、アルカリ金属元素、アルカリ土類金属元素、希土類元素、銅族元素およびアルミニウム族元素が好ましく、リチウム、ナトリウム、カリウム、ルビジウム、セシウム、マグネシウム、カルシウム、バリウム、セリウム、銀およびアルミニウムが特に好ましい。
【００１９】
なお、金属元素を２種以上併用する場合には、上記のモル比Ｍ／（Ｐ＋Ｂ）およびモル比（Ｍ／Ｂ）におけるＭは、各金属元素の物質量（単位：モル）の合計を意味する。すなわち、各金属元素の物質量をＭ１、Ｍ２、Ｍ３・・・とすると、Ｍ＝Ｍ１＋Ｍ２＋Ｍ３・・・として算出される。
【００２０】
本発明の触媒に含まれるリン酸ホウ素塩は、金属元素が添加されており、触媒成分のモル比が所定の範囲内であれば、特に限定されるものではなく、触媒成分のモル比が所定の範囲内であるリン酸ホウ素塩を単独で用いても２種以上を併用してもよい。
【００２１】
リン酸ホウ素塩は、結晶構造を有することが好適である。リン酸ホウ素塩が結晶構造を有する場合には、連続的なグリセリンの脱水反応においても、触媒の活性低下の要因となるリン酸ホウ素塩への炭素質物質の付着が抑制される。リン酸ホウ素塩の結晶構造としては、特に限定されるものではなく、例えば、正方晶系結晶、クリストバライト型結晶などが挙げられる。
【００２２】
本発明の触媒は、リン酸ホウ素塩が担体に担持された担持型の触媒であってもよい。使用可能な担体としては、例えば、シリカ、アルミナ、チタニア、ジルコニアなどの無機酸化物や複合酸化物；ゼオライトなどの結晶性メタロシリケート；ステンレス、アルミニウムなどの金属や合金；活性炭、炭化ケイ素などの無機物；などが挙げられる。また、触媒の形状としては、特に限定されるものではなく、例えば、球状、柱状、リング状、鞍状、ハニカム状、スポンジ状などが挙げられる。
【００２３】
本発明の触媒は、モル比Ｍ／（Ｐ＋Ｂ）が所定の範囲内であるリン酸ホウ素塩を活性成分として有していればよく、それ以外は特に限定されるものではない。なお、触媒に含まれる活性成分が多いほど、アクロレインの工業的生産に適することから、本発明の触媒におけるリン酸ホウ素塩の含有量は、リン酸ホウ素塩を非担持型の触媒として用いる場合には、触媒１００質量％に対して、好ましくは５〜１００質量％、より好ましくは２０質量％以上、さらに好ましくは４０質量％以上である。他方、リン酸ホウ素塩を担体型の触媒として用いる場合には、触媒１００質量％に対して、好ましくは０．０１〜７０質量％、より好ましくは１〜６０質量％、さらに好ましくは５〜５０質量％である。
【００２４】
なお、下記の実施例で実証されているように、金属元素を添加していない従来のリン酸ホウ素塩（ＢＰＯ４）を含有する触媒は、長時間の反応で、例えば、炭素状物質の付着により反応時に圧力損失が大きくなり、反応を継続することが難しくなるなどの問題点を有するのに対し、本発明の触媒は、場合によっては、このような問題点が解消され、触媒寿命が大きく向上しており、アクロレインを長期間にわたり安定して製造することができるという利点を有する。
【００２５】
≪グリセリン脱水用触媒の製造≫
本発明のグリセリン脱水用触媒は、金属元素が添加されており、触媒成分のモル比が所定の範囲内であるリン酸ホウ素塩を含有する。
【００２６】
リン酸ホウ素塩は、濃縮法、混練法、沈殿法、共沈法、ゾルゲル法、水熱合成法などの従来公知の触媒調製法により調製することができる。なお、濃縮法は、原料化合物の水溶液を脱水濃縮する方法であり、また、混練法は、原料化合物を混練して焼成する方法であり、いずれも触媒組成の制御が容易などの点において好適である。
【００２７】
リン酸ホウ素塩の好適な調製法としては、例えば、Ｈ３ＢＯ３、ＨＢＯ３、Ｈ４Ｂ２Ｏ４、Ｈ３ＢＯ２、Ｈ３ＢＯ、（ＮＨ４）２Ｏ・５Ｂ２Ｏ３・８Ｈ２Ｏなどから選択された１種または２種以上のホウ素化合物と、例えば、Ｈ３ＰＯ２、Ｈ３ＰＯ３、Ｈ３ＰＯ４、Ｈ２Ｐ２Ｏ７、Ｈ５Ｐ３Ｏ１０、Ｈ６Ｐ４Ｏ１０などのリン酸、および、例えば、（ＮＨ４）３ＰＯ４、（ＮＨ４）２ＨＰＯ４、（ＮＨ４）Ｈ２ＰＯ４などのリン酸塩から選択された１種または２種以上のリン酸化合物と、金属源化合物とから調製された水溶液を脱水して固形物を得る方法、これらの原料化合物を混練して得られた固形物を焼成する方法などが挙げられる。ホウ素化合物、リン酸化合物および金属源化合物の使用量は、リン酸ホウ素塩における触媒成分のモル比が所定の範囲内になるように適宜調整すればよく、特に限定されるものではない。
【００２８】
結晶構造を有するリン酸ホウ素塩を得るためには、原料化合物から調製された溶液を脱水して得られた固形物や、原料化合物を混練して得られた固形物を焼成すればよい。一般に、焼成温度が高いほど、また、焼成時間が長いほど、結晶化が進む傾向がある。焼成条件は、結晶構造に極端な変化がなければ、特に限定されるものではないが、例えば、空気雰囲気下、５００〜１５００℃で３〜１５時間、好ましくは６００〜１４００℃で３〜１０時間、より好ましくは７００〜１２００℃で３〜５時間焼成すればよい。
【００２９】
ある実施態様では、本発明の触媒は、リン酸ホウ素塩を含有するグリセリン脱水用触媒であって、前記リン酸ホウ素塩におけるリン（Ｐ）およびホウ素（Ｂ）と金属元素（Ｍ）とのモル比Ｍ／（Ｐ＋Ｂ）が０．００００５より大きく、０．５以下となるような仕込み量で、ホウ素化合物、リン酸化合物および金属源化合物から調製された水溶液を脱水して固形物を得た後、あるいは、ホウ素化合物、リン酸化合物および金属源化合物を混練して固形物を得た後、この固形物を焼成することにより製造される。
【００３０】
リン酸ホウ素塩を担体に担持させる場合には、例えば、リン酸ホウ素塩の原料化合物を含有する溶液を担体に含浸させて加熱する含浸法；担体を含有する液中でリン酸ホウ素塩を析出させるか、あるいは、リン酸ホウ素塩を析出させた液中に担体を添加する析出沈殿法；リン酸ホウ素塩を担体と混合する混練法；などを採用すればよい。
【００３１】
以上の方法により、グリセリン脱水用触媒を製造することが可能である。製造されたグリセリン脱水用触媒は、グリセリンの脱水反応に用いられる触媒として有用である。従って、本発明のグリセリン脱水用触媒は、グリセリンの脱水反応により、アクロレインを製造する方法に用いることが当然可能である。
【００３２】
≪アクロレインの製造方法≫
本発明によるアクロレインの製造方法（以下では「本発明の製造方法」ということがある。）は、触媒の存在下においてグリセリンを脱水させてアクロレインを製造する方法であって、前記触媒が上記のようなグリセリン脱水用触媒であることを特徴とする。
【００３３】
本発明の製造方法は、例えば、固定床反応器、流動床反応器、移動床反応器などから任意に選択された反応器内で、グリセリンガスを含有する反応ガスと触媒とを接触させる気相脱水反応により、アクロレインを製造するものである。なお、本発明の製造方法は、グリセリンガスを含有する反応ガスと触媒とを接触させる気相脱水反応に限定されるものではなく、グリセリン溶液と触媒とを接触させる液相脱水反応を適用することも可能である。後者の場合、液相脱水反応は、固定床と蒸留塔を組み合わせた方法、攪拌槽と蒸留塔を組み合わせた方法、一段式の攪拌槽を用いる方法、多段式の攪拌槽を用いる方法、多段式の蒸留塔を用いる方法、および、これらを組み合わせた方法など、従来公知の様々な方法で実施することができる。これらの方法は、バッチ式または連続式のいずれでもあってもよいが、通常は連続式で実施される。
【００３４】
以下では、アクロレインの工業的生産性に優れた気相脱水反応を利用するアクロレインの製造方法を例に挙げて説明する。
【００３５】
反応ガスは、グリセリンのみで構成されるガスであっても、反応ガス中のグリセリン濃度を調整するために、グリセリンの脱水反応に不活性なガスを含有していてもよい。不活性ガスとしては、例えば、水蒸気、窒素ガス、二酸化炭素ガス、空気などが挙げられる。反応ガス中におけるグリセリン濃度は、通常は０．１〜１００モル％、好ましくは１モル％以上であり、アクロレインの製造を経済的かつ高効率に行うために、より好ましくは５モル％以上である。
【００３６】
本発明の触媒は、アクロレイン選択率が高いグリセリン脱水用触媒であるので、反応ガスの流量を大きく設定してもアクロレインを高収率で得ることができる。反応ガスの流量は、触媒の単位容積あたりのガス空間速度（ＧＨＳＶ）で表すと、通常は５０〜２００００ｈｒ−１、好ましくは１００００ｈｒ−１以下であり、アクロレインの製造を経済的かつ高効率で行うために、より好ましくは４０００ｈｒ−１以下である。
【００３７】
反応温度は、通常は２００〜５００℃、好ましくは２５０〜４５０℃、より好ましくは３００〜４００℃である。
【００３８】
反応ガスの圧力は、グリセリンが凝縮しない範囲の圧力であれば、特に限定されるものではないが、通常は０．００１〜１ＭＰａであるとよく、好ましくは０．０１〜０．５ＭＰａ、より好ましくは０．３ＭＰａ以下である。
【００３９】
グリセリンの脱水反応を連続的に行うと、触媒の表面に炭素状物質が付着して触媒の活性が低下することがある。特に、アクロレイン選択率が低下し、プロピオンアルデヒド選択率が上昇する。このような場合には、触媒と再生用ガスとを高温で接触させる再生処理を行えば、触媒の表面に付着した炭素状物質を除去して触媒の活性を復活させることができる。再生用ガスとしては、例えば、酸素、酸素を含有する空気などの酸化性ガスが挙げられる。再生用ガスには、必要に応じて、窒素、二酸化炭素、水蒸気などの再生処理に不活性なガスを含有させてもよい。触媒と酸素との接触により、急激な発熱が懸念される場合には、その急激な発熱を抑制するためにも、不活性ガスを再生用ガスに含有させることが推奨される。再生処理の温度は、触媒を熱劣化させることなく、炭素状物質を除去できる温度であれば、特に限定されるものではないが、触媒製造の際の焼成温度以下であることが好ましい。
【００４０】
グリセリンの脱水反応により得られた粗製アクロレインは、副生成物を含んでいる。そこで、得られた粗製アクロレインを精製することが好ましい。副生成物としては、プロピオンアルデヒド以外に、例えば、フェノール、１−ヒドロキシアセトン、アリルアルコールなどが挙げられる。粗製アクロレインを精製する際には、主として、フェノールおよび／または１−ヒドロキシアセトンを除去する。これらの副生成物を除去することにより、アクロレインからアクリル酸を製造する際におけるアクリル酸の収率が向上する。特に、１−ヒドロキシアセトンを除去すれば、酢酸の発生量を減らすことができる。
【００４１】
アクリル酸の収率が向上することを考慮すれば、フェノールおよび／または１−ヒドロキシアセトンの除去量を多くすることが好ましいと考えられる。そこで、精製後のアクロレイン（Ａ）とフェノール（Ｐｈ）との質量比Ｐｈ／Ａは、好ましくは１．０以下、より好ましくは０．７以下、さらに好ましくは０．４以下である。また精製後のアクロレイン（Ａ）と１−ヒドロキシアセトン（Ｈ）との質量比Ｈ／Ａは、好ましくは０．５以下、より好ましくは０．３以下、さらに好ましくは０．１以下である。しかし、フェノールおよび／または１−ヒドロキシアセトンの除去量を多くすれば、アクロレインの損失が増大することやアクロレインの精製が煩雑になることがある。このことを考慮すれば、質量比Ｐｈ／Ａおよび質量比Ｈ／Ａは、好ましくは１×１０−９以上、より好ましくは１×１０−７以上、さらに好ましくは１×１０−５以上である。
【００４２】
アクロレイン、フェノールおよび１−ヒドロキシアセトンの沸点は、それぞれ、約５３℃、約１８２℃および約１４６℃である。この沸点差を利用すれば、粗製アクロレインからフェノールおよび／または１−ヒドロキシアセトンを除去することができる。その方法としては、例えば、液状の粗製アクロレインを蒸留塔で処理して除去目的物よりも低沸点のアクロレインを分留する方法、ガス状の粗製アクロレインを凝集塔で処理してアクロレインよりも高沸点の除去目的物を凝集する方法、蒸散塔内に導入した粗製アクロレインにガスを吹き込んで除去目的物よりも低沸点のアクロレインを気化させる方法などが挙げられる。
【００４３】
また、アクロレイン、フェノールおよび１−ヒドロキシアセトンの融点は、それぞれ、約−８７℃、約４３℃および約−１７℃である。この融点差を利用すれば、粗製アクロレインからフェノールおよび／または１−ヒドロキシアセトンを除去することができる。その方法としては、例えば、粗製アクロレインを冷却してフェノールおよび／または１−ヒドロキシアセトンの析出物を除去する方法などが挙げられる。
【００４４】
なお、プロピオンアルデヒドについては、その沸点が約４８℃、融点が約−８１℃であり、アクロレインとの沸点差または融点差を利用して、粗製アクロレインから除去することも可能であるが、アクロレインとの沸点差および融点差がいずれも小さいので、アクロレインの損失が多くなることがある。それゆえ、本発明の触媒は、グリセリンの脱水反応において、プロピオンアルデヒドの発生量を減らすことができるので、特に有用である。
【００４５】
以上の方法により、アクロレインを製造することが可能である。製造されたアクロレインは、すでに公知となっているように、アクリル酸、１，３−プロパンジオール、アリルアルコール、メチオニンなどのアクロレイン誘導体；ポリアクリル酸、ポリアクリル酸ナトリウムなどの親水性樹脂；などの合成原料として有用である。従って、本発明によるアクロレインの製造方法は、アクロレイン誘導体や親水性樹脂の製造方法に取り入れることが当然可能である。
【００４６】
≪アクリル酸の製造方法≫
本発明によるアクリル酸の製造方法は、触媒の存在下においてグリセリンを脱水させてアクロレインを製造した後、得られたアクロレインを気相酸化してアクリル酸を製造する方法であって、前記触媒が上記のようなグリセリン脱水用触媒であることを特徴とする。すなわち、本発明によるアクロレインの製造方法により得られたアクロレインは、アクリル酸の原料として用いられる。
【００４７】
本発明によるアクロレインの製造方法において、バイオディーゼル由来のグリセリンを原料に用いた場合、得られた粗製アクロレインは、精製することなく、アクリル酸の製造に用いてもよいが、副生成物として、フェノール、１−ヒドロキシアセトン、メトキシアセトン、３−メトキシプロパナールなどを含んでおり、これらの副生成物が触媒活性の低下や収率の低下を引き起こす原因や、アクリル酸中に、ギ酸、酢酸、プロピオン酸、ピルビン酸、３−メトキシプロピオン酸などの副生成物が含まれる原因となるので、精製してから用いてもよい。精製を行う場合は、従来公知の方法により行うことができ、反応組成物の凝集液や捕集溶剤を用いて得られた捕集液を蒸留方法や、特開２００８−１１５１０３号公報記載の捕集塔および放散塔を備えた精製器を用いる方法が例示される。粗製アクロレインを精製しない場合は、後工程でアクリル酸を精製することにより、アクリル酸中の不純物を除去すればよい。工程を簡略化し、製造コストを低減できる点で、粗製アクロレインを精製しないで用いることが好ましい。
【００４８】
アクリル酸を製造するには、アクロレインを含有するガス（以下では「アクロレイン含有ガス」ということがある。）と、アクロレインを酸化するための触媒（以下では「アクロレイン酸化用触媒」ということがある。）とを、固定床反応器、移動床反応器、流動床反応器などから任意に選択された酸化反応器内に共存させ、温度２００〜４００℃で、アクロレインを気相酸化することが好ましい。なお、アクロレインの酸化に伴って、プロピオンアルデヒドからプロピオン酸が生成するが、本発明の触媒を用いて得られたアクロレインは、プロピオンアルデヒドの含有量が低く抑えられているので、プロピオン酸の生成量は少ない。
【００４９】
アクロレイン酸化用触媒としては、分子状酸素または分子状酸素含有ガスを用いたアクロレインの接触気相酸化によりアクリル酸を製造する場合に用いられる従来公知のアクロレイン酸化用触媒であれば、特に限定されるものではないが、例えば、酸化鉄、酸化モリブデン、酸化チタン、酸化バナジウム、酸化タングステン、酸化アンチモン、酸化スズ、酸化銅などの金属酸化物の混合物や複合酸化物などが挙げられる。これらの触媒のうち、モリブデンおよびバナジウムを主成分とするモリブデン−バナジウム系触媒が特に好適である。また、アクロレイン酸化用触媒は、上記のような金属酸化物の混合物や複合酸化物が担体（例えば、シリカ、アルミナ、ジルコニアなどの無機酸化物や複合酸化物、炭化ケイ素などの無機物）に担持された担持型の触媒であってもよい。
【００５０】
アクリル酸の製造に用いられるアクロレイン含有ガスに対する酸素の添加量は、酸素が多すぎると、アクロレインの燃焼が生じて爆発の危険を伴うおそれがあるので、その上限値を適宜設定する必要がある。
【００５１】
アクロレインの気相酸化反応により、粗製アクリル酸を含有するガス状物が得られる。このガス状物を冷却凝縮や溶剤捕集などにより液化し、必要に応じて、この液化物に含まれる水や捕集溶剤を従来公知の方法（例えば、蒸留）により除去した後、晶析操作を施すことにより、高純度のアクリル酸を得ることができる。
【００５２】
アクロレインの酸化反応により得られた粗製アクリル酸は、副生成物として、プロピオン酸を含んでいる。粗製アクリル酸中におけるプロピオン酸の含有量は、アクリル酸の原料であるアクロレインの製造段階で、本発明の触媒を用いているので、比較的少ない。しかし、アクリル酸から吸水性樹脂を製造する場合には、プロピオン酸が臭気の原因となるので、粗製アクリル酸からプロピオン酸を除去することが好ましい。そこで、粗製アクリル酸を精製してプロピオン酸を除去する。
【００５３】
アクリル酸およびプロピオン酸の沸点は、いずれも、約１４１℃である。それゆえ、沸点差を利用して、粗製アクリル酸からプロピオン酸を除去することは困難である。これに対し、アクリル酸およびプロピオン酸の融点は、それぞれ、約１２℃および約−２１℃である。それゆえ、融点差を利用して、粗製アクリル酸からプロピオン酸を除去することは容易である。つまり、粗製アクリル酸からのプロピオン酸を除去するには、粗製アクリル酸に晶析操作を施せばよい。具体的には、粗製アクリル酸を冷却して、プロピオン酸よりも先に析出するアクリル酸を回収すればよい。この場合、粗製アクリル酸の冷却温度は、好ましくは−１８℃〜１０℃、より好ましくは４℃以下、さらに好ましくは０℃以下である。なお、粗製アクリル酸が酢酸、アクロレイン、水などのプロピオン酸以外の不純物を含んでいる場合には、これらの不純物を蒸留などの従来公知の方法により除去した後、晶析操作によりプロピオン酸を除去することが好ましい。
【００５４】
晶析操作は、粗製アクリル酸からプロピオン酸を分離することができる限り、特に限定されるものではなく、従来公知の方法、例えば、特開平９−２２７４４５号公報や特表２００２−５１９４０２号公報に記載された方法を用いて行うことができる。
【００５５】
晶析操作は、粗製アクリル酸を晶析装置に供給して結晶化させることにより、精製アクリル酸を得る工程である。なお、結晶化の方法としては、従来公知の結晶化方法を採用すればよく、特に限定されるものではないが、結晶化は、例えば、連続式または回分式の晶析装置を用いて、１段または２段以上で実施することができる。得られたアクリル酸の結晶は、必要に応じて、さらに洗浄や発汗などの精製を行うことにより、さらに純度の高い精製アクリル酸を得ることができる。
【００５６】
連続式の晶析装置としては、例えば、結晶化部、固液分離部および結晶精製部が一体になった晶析装置（例えば、新日鐵化学社製のＢＭＣ（Backmixing  Column  Crystallizer）装置、月島機械社製の連続溶融精製システム）や、結晶化部（例えば、GMF  GOUDA社製のＣＤＣ（Cooling  Disk  Crystallizer）装置）、固液分離部（例えば、遠心分離器、ベルトフィルター）および結晶精製部（例えば、呉羽テクノエンジ社製のＫＣＰ（Kureha  Crystal  Purifier）精製装置）を組み合わせた晶析装置などを用いることができる。
【００５７】
回分式の晶析装置としては、例えば、Sulzer  Chemtech社製の層結晶化装置（動的結晶化装置）、BEFS  PROKEM社製の静的結晶化装置などを用いることができる。
【００５８】
動的結晶化とは、例えば、結晶化、発汗、融解を行うための温度制御機構を備えた管状の結晶器と、発汗後の母液を回収するタンクと、結晶器に粗製アクリル酸を供給する循環ポンプとを備え、結晶器の下部に設けた貯蔵器から循環ポンプにより粗製アクリル酸を結晶器の管内上部に移送できる動的結晶化装置を用いて晶析を行う方法である。また、静的結晶化とは、例えば、結晶化、発汗、融解を行うための温度制御機構を備えた管状の結晶器であり、下部に抜き出し弁を有する結晶器と、発汗後の母液を回収するタンクとを備えた静的結晶化装置を用いて晶析を行う方法である。
【００５９】
具体的には、粗製アクリル酸を液相として結晶器に導入し、液相中のアクリル酸を冷却面（管壁面）に凝固・生成させる。冷却面に生成した固相の質量が、結晶器に導入した粗製アクリル酸の質量に対して、好ましくは１０〜９０質量％、より好ましくは２０〜８０質量％になった段階で、直ちに、液相を結晶器から排出し、固相と液相とを分離する。液相の排出は、ポンプで汲み出す方式（動的結晶化）、結晶器から流出させる方式（静的結晶化）のいずれであってもよい。他方、固相は、結晶器から取り出した後、さらに純度を向上させるために、洗浄や発汗などの精製を行ってもよい。
【００６０】
動的結晶化や静的結晶化を多段で行う場合、向流の原理を採用すれば、有利に実施することができる。このとき、各段階で結晶化されたアクリル酸は、残留母液から分離され、より高い純度を有するアクリル酸が生成する段階に供給される。他方、残留母液は、より低い純度を有するアクリル酸が生成する段階に供給される。
【００６１】
なお、動的結晶化では、アクリル酸の純度が低くなると、結晶化が困難になるが、静的結晶化では、動的結晶化に比べて、残留母液が冷却面に接触する時間が長く、また、温度の影響が伝わり易いので、アクリル酸の純度が低下しても、結晶化が容易である。それゆえ、アクリル酸の回収率を向上させるために、動的結晶化における最終的な残留母液を静的結晶化に付して、さらに結晶化を行ってもよい。
【００６２】
必要となる結晶化段数は、どの程度の純度が要求されるかに依存するが、高純度のアクリル酸を得るために必要な段数は、精製段階（動的結晶化）が通常１〜６回、好ましくは２〜５回、より好ましくは２〜４回であり、ストリッピング段階（動的結晶化および／または静的結晶化）が通常０〜５回、好ましくは０〜３回である。通常、供給される粗製アクリル酸より高い純度を有するアクリル酸が得られる段階は、すべて精製段階であり、それ以外の段階は、すべてストリッピング段階である。ストリッピング段階は、精製段階から残留母液に含まれるアクリル酸を回収するために実施される。なお、ストリッピング段階は、必ずしも設ける必要はなく、例えば、蒸留塔を用いて、晶析装置の残留母液から低沸点成分を分離する場合には、ストリッピング段階は省略してもよい。
【００６３】
動的結晶化および静的結晶化のいずれを採用する場合であっても、晶析操作で得られるアクリル酸の結晶は、そのまま製品としてもよいし、必要に応じて、さらに洗浄や発汗などの精製を行ってから製品としてもよい。他方、晶析操作で排出される残留母液は、系外に取り出してもよい。
【００６４】
以上の方法により、アクリル酸を製造することができる。かくして製造されたアクリル酸は、すでに公知となっているように、アクリル酸エステルなどのアクリル酸誘導体；ポリアクリル酸、ポリアクリル酸ナトリウムなどの親水性樹脂；などの合成原料として有用である。従って、本発明によるアクリル酸の製造方法は、アクリル酸誘導体や親水性樹脂の製造方法に取り入れることが当然可能である。
【００６５】
≪親水性樹脂の製造方法≫
本発明による親水性樹脂の製造方法は、触媒の存在下においてグリセリンを脱水させてアクロレインを製造した後、得られたアクロレインを気相酸化してアクリル酸を製造し、得られたアクリル酸を含む単量体成分を重合して親水性樹脂を製造する方法であって、前記触媒が上記のようなグリセリン脱水用触媒であることを特徴とする。すなわち、本発明によるアクリル酸の製造方法により得られたアクリル酸は、吸水性樹脂や水溶性樹脂などの親水性樹脂の原料として用いられる。
【００６６】
しかし、グリセリンを原料とするアクリル酸の製造方法により得られたアクリル酸は、プロピレンを原料とするアクリル酸の製造方法により得られたアクリル酸と比較して、ギ酸、酢酸、プロピオン酸などの有機酸の不純物を多く含んでおり、これらの不純物は、親水性樹脂の臭気や着色の原因となることがある。それゆえ、得られたアクリル酸を精製することが重要となる。アクリル酸に含まれる不純物のうち、プロピオン酸は、アクリル酸と沸点が近いので、その含有量が多いと、蒸留によるアクリル酸の精製が困難になる。そこで、本発明による親水性樹脂の製造方法には、好ましくは晶析による精製を行ってプロピオン酸を除去したアクリル酸が好適に用いられる。
【００６７】
本発明によるアクリル酸の製造方法により得られたアクリル酸を、吸水性樹脂または水溶性樹脂などの親水性樹脂を製造するための原料として用いた場合、重合反応を制御しやすく、得られた親水性樹脂の品質が安定し、吸水性能、無機材料の分散性能などの各種性能が改善される。
【００６８】
吸水性樹脂を製造する場合には、例えば、本発明によるアクリル酸の製造方法により得られたアクリル酸および／またはその塩を単量体成分の主成分（好ましくは７０モル％以上、より好ましくは９０モル％以上）とし、さらに０．００１〜５モル％（アクリル酸に対する値）程度の架橋剤、０．００１〜２モル％（単量体成分に対する値）程度のラジカル重合開始剤を用いて、架橋重合させた後、乾燥・粉砕することにより、吸水性樹脂が得られる。
【００６９】
ここで、吸水性樹脂とは、架橋構造を有する水膨潤性水不溶性のポリアクリル酸であって、自重の３倍以上、好ましくは１０〜１０００倍の純水または生理食塩水を吸水することにより、水溶性成分（水可溶分）が好ましくは２５質量％以下、より好ましくは１０質量％以下である水不溶性ヒドロゲルを生成するポリアクリル酸を意味する。このような吸水性樹脂の具体例や物性測定法は、例えば、米国特許明細書第６，１０７，３５８号、第６，１７４，９７８号、第６，２４１，９２８号などに開示されている。
【００７０】
また、生産性向上の観点から好ましい製造方法は、例えば、米国特許明細書第６，８６７，２６９号、第６，９０６，１５９号、第７，０９１，２５３号など、ならびに、国際公開第０１／０３８４０２号パンフレット、国際公開第２００６／０３４８０６号パンフレットなどに開示されている。
【００７１】
アクリル酸を原料として、中和、重合、乾燥などにより、吸水性樹脂を製造する一連の工程は、例えば、以下の通りである。
【００７２】
本発明によるアクリル酸の製造方法により得られたアクリル酸の一部は、ラインを介して、吸水性樹脂の製造プロセスに供給される。吸水性樹脂の製造プロセスにおいては、アクリル酸を中和工程、重合工程、乾燥工程に導入して、所望の処理を施すことにより、吸水性樹脂を製造する。各種物性の改善を目的として所望の処理を施してもよく、例えば、重合中または重合後に架橋工程を介在させてもよい。
【００７３】
中和工程は、任意の工程であり、例えば、所定量の塩基性物質の粉末または水溶液と、アクリル酸やポリアクリル酸（塩）とを混合する方法が例示されるが、従来公知の方法を採用すればよく、特に限定されるものではない。なお、中和工程は、重合前または重合後のいずれで行なってもよく、また、重合前後の両方で行なってもよい。アクリル酸やポリアクリル酸（塩）の中和に用いられる塩基性物質としては、例えば、炭酸（水素）塩、アルカリ金属の水酸化物、アンモニア、有機アミンなど、従来公知の塩基性物質を適宜用いればよい。また、ポリアクリル酸の中和率は、特に限定されるものではなく、任意の中和率（例えば、３０〜１００モル％の範囲内における任意の値）となるように調整すればよい。
【００７４】
重合工程における重合方法は、特に限定されるものではなく、ラジカル重合開始剤による重合、放射線重合、電子線や活性エネルギー線の照射による重合、光増感剤による紫外線重合など、従来公知の重合方法を用いればよい。また、重合開始剤、重合条件など各種条件については、任意に選択することができる。もちろん、必要に応じて、架橋剤や他の単量体、さらには水溶性連鎖移動剤や親水性高分子など、従来公知の添加剤を添加してもよい。
【００７５】
ラジカル重合開始剤による重合としては、例えば、水溶液重合法、逆相懸濁重合法などが挙げられる。ここで、水溶液重合法は、分散溶媒などを用いることなく、アクリル酸水溶液中のアクリル酸を重合する方法であり、例えば、米国特許明細書第４，６２５，００１号、第４，８７３，２９９号、第４，２８６，０８２号、第４，９７３，６３２号、第４，９８５，５１８号、第５，１２４，４１６号、第５，２５０，６４０号、第５，２６４，４９５号、第５，１４５，９０６号、第５，３８０，８０８号など、ならびに、欧州特許公報第０  ８１１  ６３６号、第０  ９５５  ０８６号、第０  ９２２  ７１７号などに開示されている。また、逆相懸濁重合法は、アクリル酸水溶液を疎水性の有機溶媒に懸濁させた状態で、アクリル酸水溶液中のアクリル酸を重合する方法であり、例えば、米国特許明細書第４，０９３，７７６号、第４，３６７，３２３号、第４，４４６，２６１号、第４，６８３，２７４号、第５，２４４，７３５号などに開示されている。
【００７６】
重合後のアクリル酸塩系ポリマー（すなわち、吸水性樹脂）は、乾燥工程に付される。乾燥方法としては、特に限定されるものではなく、熱風乾燥機、流動層乾燥機、ナウター式乾燥機など、従来公知の乾燥手段を用いて、所望の乾燥温度、好ましくは７０〜２３０℃で、適宜乾燥させればよい。
【００７７】
乾燥工程を経て得られた吸水性樹脂は、そのまま用いてもよく、さらに所望の形状に造粒・粉砕、表面架橋をしてから用いてもよく、還元剤、香料、バインダーなど、従来公知の添加剤を添加するなど、用途に応じた後処理を施してから用いてもよい。
【実施例】
【００７８】
以下、実施例を挙げて本発明をより具体的に説明するが、本発明はもとより下記の実施例により制限を受けるものではなく、前・後記の趣旨に適合し得る範囲で適当に変更を加えて実施することも可能であり、それらはいずれも本発明の技術的範囲に包含される。
【００７９】
まず、グリセリン脱水用触媒の製造例について説明する。
【００８０】
≪グリセリン脱水用触媒の製造例≫
濃縮法、混練法または担持法により、グリセリン脱水用触媒（以下では単に「触媒」ということがある。）を製造した。なお、触媒の製造例に用いたホウ酸、リン源化合物、金属源化合物などの使用量は、下記の表１−１〜１−４に記載したとおりとした。また、リン酸水溶液の濃度を表す「％」は、「質量％」を意味する。
【００８１】
＜濃縮法による触媒の製造例＞
実施例１
まず、ホウ酸１９８．５５ｇを蒸留水１５８７．５ｇに溶解させた後、金属源化合物として硝酸セシウム１．８８ｇを添加して、よく攪拌することにより、均一な溶液を得た。また、８５％リン酸水溶液３０３．５６ｇに蒸留水２１２．４９ｇをゆっくり添加して、５０％リン酸水溶液を得た。この５０％リン酸水溶液を上記の溶液に添加して、混合溶液とした。この混合溶液を攪拌しながら、９０℃で２時間加熱還流して、無色透明の触媒前駆体溶液を得た。
【００８２】
次いで、得られた触媒前駆体溶液を、エバポレータを用いて、０．００５ＭＰａの減圧条件下、６０℃の湯浴上で脱水濃縮した。得られた濃縮物を、空気気流下、１２０℃で２４時間乾燥させて、固形物を得た。
【００８３】
最後に、得られた固形物を、空気雰囲気下、１０００℃で５時間焼成した。得られた焼成物を、目開き０．７ｍｍおよび２．０ｍｍの篩を用いて篩い分けした。この０．７〜２．０ｍｍの範囲に分級された焼成物を触媒とした。得られた触媒は、金属元素としてセシウムを添加したリン酸ホウ素塩を含有するグリセリン脱水用触媒である。
【００８４】
実施例２〜１４
ホウ酸、硝酸セシウム、８５％リン酸水溶液および蒸留水の使用量を表１−１に記載した仕込み量に調整したこと以外は、実施例１と同様にして、触媒を製造した。得られた触媒は、金属元素としてセシウムを添加したリン酸ホウ素塩を含有するグリセリン脱水用触媒である。
【００８５】
比較例１
まず、ホウ酸１７５．３６ｇを蒸留水１５７１．１ｇに溶解させて、ホウ酸水溶液を得た。また、８５％リン酸水溶液３２６．９６ｇに蒸留水２２８．８７ｇをゆっくり添加して、５０％リン酸水溶液を得た。この５０％リン酸水溶液を上記のホウ酸水溶液に添加して、混合溶液とした。この混合溶液を攪拌しながら、９０℃で２時間加熱還流して、無色透明の触媒前駆体溶液を得た。
【００８６】
次いで、得られた触媒前駆体溶液を用いたこと以外は、実施例１と同様にして、脱水濃縮、乾燥、焼成および分級を行って、触媒を製造した。得られた触媒は、金属元素としてセシウムを添加していないリン酸ホウ素塩を含有するグリセリン脱水用触媒である。
【００８７】
比較例２
まず、ホウ酸１７５．３４ｇを蒸留水１５７１．２ｇに溶解させた後、金属源化合物として硝酸セシウム０．０５５３ｇを添加して、よく攪拌することにより、均一な溶液を得た。また、８５％リン酸水溶液３２６．９２ｇに蒸留水２２８．８４ｇをゆっくり添加して、５０％リン酸水溶液を得た。この５０％リン酸水溶液を上記の溶液に添加して、混合溶液とした。この混合溶液を攪拌しながら、９０℃で２時間加熱還流して、無色透明の触媒前駆体溶液を得た。
【００８８】
次いで、得られた触媒前駆体溶液を用いたこと以外は、実施例１と同様にして、脱水濃縮、乾燥、焼成および分級を行って、触媒を製造した。得られた触媒は、金属元素としてセシウムを添加したリン酸ホウ素塩を含有するグリセリン脱水用触媒である。
【００８９】
比較例３
ホウ酸、硝酸セシウム、８５％リン酸水溶液および蒸留水の使用量を表１−１に記載した仕込み量に変更したこと以外は、比較例２と同様にして、触媒を製造した。得られた触媒は、金属元素としてセシウムを添加したリン酸ホウ素塩を含有するグリセリン脱水用触媒である。
【００９０】
【表１−１】
2011224536.tif 000002
【００９１】
＜混練法による触媒の製造例＞
実施例１５
まず、微粉砕したホウ酸１５９．４０ｇ、金属源化合物として硝酸セシウム２５．１２ｇおよびリン酸水素二アンモニウム３５７．４５ｇを順次乳鉢に秤量し、乳棒で３０分間粉砕混合した。
【００９２】
次いで、得られた混合物を、空気気流下、１２０℃で２４時間乾燥させた後、この混合物中に存在していると考えられる含窒素成分を分解除去する目的で、空気気流下、４５０℃で１０時間熱処理を行った。
【００９３】
最後に、得られた固形物を、空気雰囲気下、１０００℃で５時間焼成した。得られた焼成物を、目開き０．７ｍｍおよび２．０ｍｍの篩を用いて篩い分けした。この０．７〜２．０ｍｍの範囲に分級された焼成物を触媒とした。得られた触媒は、金属元素としてセシウムを添加したリン酸ホウ素塩を含有するグリセリン脱水用触媒である。
【００９４】
実施例１６〜２４
ホウ酸、硝酸セシウムおよびリン酸水素二アンモニウムの使用量を表１−２に記載した仕込み量に変更したこと以外は、実施例１５と同様にして、触媒を製造した。得られた触媒は、金属元素としてセシウムを添加したリン酸ホウ素塩を含有するグリセリン脱水用触媒である。
【００９５】
実施例２５
まず、微粉砕したホウ酸１６２．３１ｇ、金属源化合物として炭酸セシウム４．２８ｇおよびリン酸水素二アンモニウム３８１．３１ｇを順次乳鉢に秤量し、乳棒で３０分間粉砕混合した。
【００９６】
次いで、得られた混合物を用いたこと以外は、実施例１５と同様にして、乾燥、熱処理、焼成および分級を行って、触媒を製造した。得られた触媒は、金属元素としてセシウムを添加したリン酸ホウ素塩を含有するグリセリン脱水用触媒である。
【００９７】
実施例２６〜３０
ホウ酸、炭酸セシウムおよびリン酸水素二アンモニウムの使用量を表１−２に記載した仕込み量に変更したこと以外は、実施例１５と同様にして、触媒を製造した。得られた触媒は、金属元素としてセシウムを添加したリン酸ホウ素塩を含有するグリセリン脱水用触媒である。
【００９８】
【表１−２】
2011224536.tif 000003
【００９９】
実施例３１
まず、微粉砕したホウ酸１６２．１９ｇ、金属源化合物として硝酸リチウム１８．０８ｇおよびリン酸水素二アンモニウム３８１．０２ｇを順次乳鉢に秤量し、乳棒で３０分間粉砕混合した。
【０１００】
次いで、得られた混合物を用いたこと以外は、実施例１５と同様にして、乾燥、熱処理、焼成および分級を行って、触媒を製造した。得られた触媒は、金属元素としてリチウムを添加したリン酸ホウ素塩を含有するグリセリン脱水用触媒である。
【０１０１】
実施例３２
まず、微粉砕したホウ酸１５９．９４ｇ、金属源化合物として硝酸ナトリウム２１．９８ｇおよびリン酸水素二アンモニウム３７５．７５ｇを順次乳鉢に秤量し、乳棒で３０分間粉砕混合した。
【０１０２】
次いで、得られた混合物を用いたこと以外は、実施例１５と同様にして、乾燥、熱処理、焼成および分級を行って、触媒を製造した。得られた触媒は、金属元素としてナトリウムを添加したリン酸ホウ素塩を含有するグリセリン脱水用触媒である。
【０１０３】
実施例３３
まず、微粉砕したホウ酸１５９．４３ｇ、金属源化合物として硝酸銀１３．１４ｇおよびリン酸水素二アンモニウム３７４．５３ｇを順次乳鉢に秤量し、乳棒で３０分間粉砕混合した。
【０１０４】
次いで、得られた混合物を用いたこと以外は、実施例１５と同様にして、乾燥、熱処理、焼成および分級を行って、触媒を製造した。得られた触媒は、金属元素として銀を添加したリン酸ホウ素塩を含有するグリセリン脱水用触媒である。
【０１０５】
実施例３４
まず、微粉砕したホウ酸１６３．９６ｇ、金属源化合物として硝酸アルミニウム・九水和物３．９８ｇおよびリン酸水素二アンモニウム３８５．１９ｇを順次乳鉢に秤量し、乳棒で３０分間粉砕混合した。
【０１０６】
次いで、得られた混合物を用いたこと以外は、実施例１５と同様にして、乾燥、熱処理、焼成および分級を行って、触媒を製造した。得られた触媒は、金属元素としてアルミニウムを添加したリン酸ホウ素塩を含有するグリセリン脱水用触媒である。
【０１０７】
実施例３５
まず、微粉砕したホウ酸１６３．１４ｇ、金属源化合物として硝酸カリウム５．３３ｇおよびリン酸水素二アンモニウム３８６．１９ｇを順次乳鉢に秤量し、乳棒で３０分間粉砕混合した。
【０１０８】
次いで、得られた混合物を用いたこと以外は、実施例１５と同様にして、乾燥、熱処理、焼成および分級を行って、触媒を製造した。得られた触媒は、金属元素としてカリウムを添加したリン酸ホウ素塩を含有するグリセリン脱水用触媒である。
【０１０９】
実施例３６
まず、微粉砕したホウ酸１６１．８２ｇ、金属源化合物として硝酸ルビジウム７．７１ｇおよびリン酸水素二アンモニウム３８３．０７ｇを順次乳鉢に秤量し、乳棒で３０分間粉砕混合した。
【０１１０】
次いで、得られた混合物を用いたこと以外は、実施例１５と同様にして、乾燥、熱処理、焼成および分級を行って、触媒を製造した。得られた触媒は、金属元素としてルビジウムを添加したリン酸ホウ素塩を含有するグリセリン脱水用触媒である。
【０１１１】
実施例３７
まず、微粉砕したホウ酸１６３．３３ｇ、金属源化合物として硝酸マグネシウム・六水和物１３．６７ｇおよびリン酸水素二アンモニウム３８６．６５ｇを順次乳鉢に秤量し、乳棒で３０分間粉砕混合した。
【０１１２】
次いで、得られた混合物を用いたこと以外は、実施例１５と同様にして、乾燥、熱処理、焼成および分級を行って、触媒を製造した。得られた触媒は、金属元素としてマグネシウムを添加したリン酸ホウ素塩を含有するグリセリン脱水用触媒である。
【０１１３】
実施例３８
まず、微粉砕したホウ酸１６２．８８ｇ、金属源化合物として硝酸カルシウム・四水和物１２．６２ｇおよびリン酸水素二アンモニウム３８５．５８ｇを順次乳鉢に秤量し、乳棒で３０分間粉砕混合した。
【０１１４】
次いで、得られた混合物を用いたこと以外は、実施例１５と同様にして、乾燥、熱処理、焼成および分級を行って、触媒を製造した。得られた触媒は、金属元素としてカルシウムを添加したリン酸ホウ素塩を含有するグリセリン脱水用触媒である。
【０１１５】
実施例３９
まず、微粉砕したホウ酸１６０．１５ｇ、金属源化合物として硝酸バリウム１３．６６ｇおよびリン酸水素二アンモニウム３７９．１２ｇを順次乳鉢に秤量し、乳棒で３０分間粉砕混合した。
【０１１６】
次いで、得られた混合物を用いたこと以外は、実施例１５と同様にして、乾燥、熱処理、焼成および分級を行って、触媒を製造した。得られた触媒は、金属元素としてバリウムを添加したリン酸ホウ素塩を含有するグリセリン脱水用触媒である。
【０１１７】
実施例４０
まず、微粉砕したホウ酸１５５．４６ｇ、金属源化合物として硝酸セリウム・六水和物４４．０７ｇおよびリン酸水素二アンモニウム３６８．０１ｇを順次乳鉢に秤量し、乳棒で３０分間粉砕混合した。
【０１１８】
次いで、得られた混合物を用いたこと以外は、実施例１５と同様にして、乾燥、熱処理、焼成および分級を行って、触媒を製造した。得られた触媒は、金属元素としてセリウムを添加したリン酸ホウ素塩を含有するグリセリン脱水用触媒である。
【０１１９】
【表１−３】
2011224536.tif 000004
【０１２０】
実施例４１
まず、微粉砕したホウ酸１４４．５８ｇ、金属源化合物として酸化セリウム４．０１ｇと硝酸セシウム４５．４７ｇおよびリン酸水素二アンモニウム３３９．９９ｇを順次乳鉢に秤量し、乳棒で３０分間粉砕混合した。
【０１２１】
次いで、得られた混合物を用いたこと以外は、実施例１５と同様にして、乾燥、熱処理、焼成および分級を行って、触媒を製造した。得られた触媒は、金属元素としてセリウムとセシウムを添加したリン酸ホウ素塩を含有するグリセリン脱水用触媒である。
【０１２２】
実施例４２〜４３
ホウ酸、酸化セリウム、硝酸セシウムおよびリン酸水素二アンモニウムの使用量を表１−４に記載した仕込み量に変更したこと以外は、実施例４１と同様にして、触媒を製造した。得られた触媒は、金属元素としてセシウムとセリウムを添加したリン酸ホウ素塩を含有するグリセリン脱水用触媒である。
【０１２３】
【表１−４】
2011224536.tif 000005
【０１２４】
＜担持法による触媒の製造例＞
実施例４４
触媒成分を担持させる担体として、シリカビーズ（球状シリカ担体「キャリアクトＱ５０」、富士シリシア化学株式会社製；粒径範囲０．８５〜１．７０メッシュ；平均細孔径５０ｎｍの単一細孔を有する担体）を用いた。以下では、この担体を「シリカ担体」という。
【０１２５】
まず、ホウ酸３．０９ｇを蒸留水３３．２７ｇに溶解させた後、金属源化合物として硝酸セシウム２．８９ｇを添加し、よく攪拌して、混合溶液とした。得られた混合溶液に８５％リン酸水溶液６．３３ｇをゆっくり添加した後、攪拌しながら、５０℃に加温して、無色透明の含浸溶液を調製した。
【０１２６】
次いで、得られた含浸溶液を、１２０℃で１日間乾燥させたシリカ担体３０ｇにゆっくり滴下した後、常温で１時間静置することにより、含浸溶液をシリカ担体に含浸させた。得られたシリカ担体を、１００℃の湯浴上に設置した蒸発皿上で乾燥させて、固形物を得た。さらに、得られた固形物を、空気気流下、１２０℃で２４時間乾燥させた。
【０１２７】
最後に、得られた固形物を、空気雰囲気下、８００℃で５時間焼成した。得られた焼成物を触媒とした。得られた触媒は、金属元素としてセシウムを添加したリン酸ホウ素塩をシリカ担体に担持させたグリセリン脱水用触媒である。
【０１２８】
実施例４５〜４８
シリカ担体、ホウ酸、硝酸セシウム、８５％リン酸水溶液および蒸留水の使用量を表１−５に記載した仕込み量に変更したこと以外は、実施例４４と同様にして、触媒を製造した。得られた触媒は、金属元素としてセシウムを添加したリン酸ホウ素塩をシリカ担体に担持させたグリセリン脱水用触媒である。
【０１２９】
実施例４９
触媒成分を担持させる担体として、二元細孔シリカ（球状シリカ担体「ＮＫＳ−１３−２−１−７−２ｍｍφ」、株式会社光正製；中心粒子径１．９ｍｍφ；マクロ領域（平均細孔径１０μｍ）およびメソ領域（平均細孔径４ｎｍ）の二つの領域にシャープな細孔分布を有する担体）を用いた。以下では、この担体を「二元細孔シリカ担体」という。
【０１３０】
まず、ホウ酸３．０９ｇおよびリン酸水素二アンモニウム７．３２ｇを蒸留水２２．２ｇに順次溶解させた後、金属源化合物として硝酸セシウム０．９７ｇを添加し、攪拌しながら、５０℃に加温して、含浸溶液を調製した。
【０１３１】
次いで、得られた含浸溶液を、１２０℃で１日間乾燥させた二元細孔シリカ担体３０ｇにゆっくり滴下した後、常温で１時間静置することにより、含浸溶液を二元細孔シリカ担体に含浸させた。得られた担体を用いたこと以外は、実施例４４と同様にして、乾燥および焼成を行って、触媒を製造した。得られた触媒は、金属元素としてセシウムを添加したリン酸ホウ素塩を二元細孔シリカ担体に担持させたグリセリン脱水用触媒である。
【０１３２】
実施例５０〜５５
二元細孔担体、ホウ酸、硝酸セシウム、リン酸水素二アンモニウムおよび蒸留水の使用量を表１−５に記載した仕込み量に変更したこと以外は、実施例４９と同様にして、触媒を製造した。得られた触媒は、金属元素としてセシウムを添加したリン酸ホウ素塩を二元細孔シリカ担体に担持させたグリセリン脱水用触媒である。
【０１３３】
【表１−５】
2011224536.tif 000006
【０１３４】
次に、グリセリン脱水用触媒を用いたアクロレインの製造例について説明する。
【０１３５】
≪アクロレインの製造例≫
実施例１〜５５および比較例１〜３で製造した触媒を用いて、以下に示す常圧気相固定床流通反応形式により、グリセリンを脱水してアクロレインを製造した。
【０１３６】
まず、触媒１５ｍＬをステンレス製反応管（内径１０ｍｍ、長さ５００ｍｍ）に充填して固定床反応器を準備し、この反応器を３６０℃の塩浴に浸漬した。その後、反応器内に窒素ガスを流量６２ｍＬ／ｍｉｎで３０分間流通させた後、８０質量％グリセリン水溶液の気化ガスと窒素ガスとからなる反応ガス（反応ガス組成：グリセリン２７モル％、水３４モル％、窒素３９モル％）を流量（ＧＨＳＶ）６４０ｈｒ−１で３時間流通させた。
【０１３７】
反応器内に反応ガスを流通させてから０．５〜１時間、２．５〜３時間、さらに４．５〜５時間の各３０分間における流出ガスをアセトニトリル中に冷却吸収して捕集した。なお、以下では「捕集した流出ガスの冷却吸収物」を「流出物」ということがある。
【０１３８】
流出物の一部を採り、検出器にＦＩＤを備えるガスクロマトグラフィー（ＧＣ）装置により、流出物の定性および定量分析を行った。ＧＣによる定量分析には、内部標準法を採用した。ＧＣによる定性分析の結果、グリセリン、アクロレインと共に、プロピオンアルデヒドなどの副生成物が検出された。また、定量分析結果から、グリセリン転化率（ＧＬＹ転化率）、アクロレイン選択率（ＡＣＲ選択率）およびプロピオンアルデヒド選択率（ＰＡＬＤ選択率）を算出した。これらの算出式は、以下の通りである。
【０１３９】
ＧＬＹ転化率＝（１−（流出物中のグリセリンのモル数）／（３０分間で反応器に流入させたグリセリンのモル数））×１００；
ＡＣＲ選択率＝（（アクロレインのモル数）／（３０分間に反応器に流入させたグリセリンのモル数））×１００／グリセリン転化率×１００；
ＰＡＬＤ選択率＝（（プロピオンアルデヒドのモル数）／（３０分間に反応器に流入させたグリセリンのモル数））×１００／グリセリン転化率×１００；
【０１４０】
＜反応結果＞
各触媒のモル比Ｍ／Ｐ／Ｂと各触媒を用いてアクロレインを製造した際に得られた反応結果（最後の３０分間のデータ）とを表２−１〜２−５に示す。表２−１〜２−５において、グリセリンはＧＬＹ、アクロレインおよびプロピオンアルデヒドは、それぞれＡＣＲおよびＰＡＬＤと略号で記した。また、触媒成分のモル比は、リン酸ホウ素塩を調製する際に用いた原料化合物の仕込み量から算出された値である。
【０１４１】
【表２−１】
2011224536.tif 000007
【０１４２】
表２−１から明らかなように、実施例１〜１４の結果を比較例１〜３の結果と比較すると、金属元素を添加し、モル比Ｍ／（Ｐ＋Ｂ）を所定の範囲内に調整することにより、ＡＣＲ選択率が向上すると共に、ＰＡＬＤ選択率が低下することが確認できる。このことから、金属元素を添加したリン酸ホウ素塩を触媒に用いることにより、副生成物のうち、特にプロピオンアルデヒドの発生量を減らしつつ、アクロレインを収率よく製造することができると期待される。
【０１４３】
【表２−２】
2011224536.tif 000008
【０１４４】
表２−２から明らかなように、触媒の製造法を濃縮法から混練法に変更しても、触媒性能には、特に問題ないことが確認できる。また、用いる原料化合物のうち、硝酸セシウムを炭酸セシウムに変更しても問題なく、さらにリン酸をリン酸アンモニウムに変更しても問題ないことが確認できる。
【０１４５】
【表２−３】
2011224536.tif 000009
【０１４６】
表２−３から明らかなように、金属元素はセシウムに限定されることはなく、リチウム、ナトリウム、カリウム、ルビジウムなどのアルカリ金属元素、マグネシウム、カルシウム、バリウムなどのアルカリ土類金属元素、セリウムなどの希土類元素、銀などの銅族元素、アルミニウムなどのアルミニウム族元素でも問題ないことが確認できる。
【０１４７】
【表２−４】
2011224536.tif 000010
【０１４８】
表２−４から明らかなように、金属元素は単独で用いることに限定されることはなく、２種の金属元素を併用しても問題ないことが確認できる。
【０１４９】
【表２−５】
2011224536.tif 000011
【０１５０】
表２−５から明らかなように、触媒成分を担体に担持させた触媒でも問題なく、グリセリンの脱水反応を行えることが確認できる。
【０１５１】
次に、上記したアクロレインの製造例に従って、反応時間を５時間で停止することなく継続してアクロレインを製造し、触媒の寿命を評価した。触媒寿命の評価時間は最大で８０時間とした。
【０１５２】
実施例５６
実施例３で製造した触媒を用いて、上記したアクロレインの製造例に従って、触媒の寿命を評価した。この触媒は、４８時間にわたり継続してアクロレインの製造が可能であった。
【０１５３】
実施例５７
実施例１４で製造した触媒を用いて、上記したアクロレインの製造例に従って、触媒の寿命を評価した。この触媒は、４８時間にわたり継続してアクロレインの製造が可能であった。
【０１５４】
実施例５８
実施例８で製造した触媒を用いて、上記したアクロレインの製造例に従って、触媒の寿命を評価した。この触媒は、８０時間にわたり継続してアクロレインの製造が可能であった。
【０１５５】
比較例４
比較例１で製造した触媒を用いて、上記したアクロレインの製造例に従って、触媒の寿命を評価した。この触媒は、反応時間の経過と共に、徐々に圧損上昇が生じ、反応時間が２０時間を経過した時点で、アクロレインの製造が不可能になった。
【０１５６】
＜反応結果＞
得られた反応結果を表３−１、３−２および図１に示す。
【０１５７】
【表３−１】
2011224536.tif 000012
【０１５８】
表３−１から明らかなように、金属元素を添加したリン酸ホウ素塩を含有する触媒において、反応を継続することが可能な時間が２倍以上長くなっていることが確認できる。なお、実施例５６，５７において、反応を４８時間で停止したが、これ以降も運転することは可能である。
【０１５９】
【表３−２】
2011224536.tif 000013
【０１６０】
表３−２および図１から明らかなように、本発明の触媒は、８０時間以上にわたり反応を継続させることが可能であることを確認している。また、反応時間の経過と共に、ＡＣＲ選択率の低下、ＰＡＬＤ選択率の上昇が観察された。
【０１６１】
次に、触媒の再生処理を含むアクロレインの製造例について説明する。
【０１６２】
実施例５９
実施例８で製造した触媒を用いて、上記したアクロレインの製造例に従って、アクロレインの製造を４８時間継続して行った。
【０１６３】
アクロレインの製造を４８時間で停止した後、そのまま触媒を抜き出すことなく、固定床反応器内に、窒素ガスのみを流量６２ｍＬ／ｍｉｎで３０分間流通させて、反応器内に残存する反応ガスまたは生成物ガスを排出した。その後、反応器内に空気を流量６２ｍＬ／ｍｉｎで２４時間流通させて、触媒上に析出した炭素状物質などを除去し、触媒の再生処理を行った。なお、固定床反応器を浸漬した塩浴の温度は、アクロレインの製造時と同じ３６０℃に維持した。
【０１６４】
次いで、上記したアクロレインの製造例に従って、アクロレインの製造を４８時間継続して行った。
【０１６５】
＜反応結果＞
得られた反応結果を表４および図２に示す。
【０１６６】
【表４】
2011224536.tif 000014
【０１６７】
表４および図２から明らかなように、本発明の触媒は、反応時間の経過と共に、ＡＣＲ選択率が低下し、ＰＡＬＤ選択率が上昇した段階で触媒の再生処理を行なうことにより、ＡＣＲ選択率およびＰＡＬＤ選択率が初期段階の触媒と同等まで回復することが確認できる。
【０１６８】
≪アクリル酸の製造例≫
下記に示す工程で、グリセリンからアクリル酸の製造を行った。
（１）前段反応工程：グリセリンを脱水してプロピオンアルデヒドとアクロレインとを含む反応生成物を得た。
（２）前段精製工程：（１）で得られた反応生成物を精製して後段反応に供することができるプロピオンアルデヒドとアクロレインとを含む組成物を得た。
（３）後段反応工程：（２）で得られた組成物を酸化反応に供して粗製アクリル酸を含む反応生成物を得た。
（４）後段精製工程：（３）で得られた反応生成物を蒸留して粗製アクリル酸を得た後、この粗製アクリル酸を晶析により精製してアクリル酸を得た。
【０１６９】
以下、上記の各工程を順に説明する。
（１）前段反応工程
（前段反応触媒）
前段反応に用いた触媒として、実施例３に示した触媒を用いた。
【０１７０】
（脱水反応）
上記の触媒５０ｍＬをステンレス製反応管（内径２５ｍｍ、長さ５００ｍｍ）に充填し、固定床反応器として準備し、この反応器を３６０℃のナイターバス中に設置した。
【０１７１】
反応器出口部には、コンデンサーを設け、約４℃の冷却水を流した。反応系を真空ポンプで６２ｋＰａまで減圧し、圧力の調整には、真空一定装置を用いた。その後、グリセリン含有ガスを反応器内に流通させた。ここでグリセリン含有ガスとして、グリセリン４４容量％、水５６容量％からなる混合ガスを、ガス空間速度（ＧＨＳＶ）４２０ｈｒ−１の流量で流通させた。グリセリン含有ガスの流通開始から断続的に２０時間供給し、反応器から流出するガスをコンデンサーで全て凝縮させ、氷浴で冷却した受器に回収した。回収された反応生成物の重量は９３９ｇであり、供給原料の９９質量％であった。
【０１７２】
得られた反応生成物をガスクロマトグラフィーで定量分析した結果、反応生成物中、アクロレイン３８質量％、プロピオンアルデヒド０．１質量％、１−ヒドロキシアセトン９．５質量％、水４６質量％、重質分６質量％であった。
【０１７３】
（２）前段精製工程
（１）で得られた反応生成物を０．１２ｋｇ／ｈで薄膜蒸留装置に供給し、常圧、液膜の壁温８５℃、翼回転速度３００ｒｐｍの条件で運転し、塔頂から、アクロレイン４３質量％、プロピオンアルデヒド０．１質量％、１−ヒドロキシアセトン６質量％、水５１質量％を含む留出液（すなわち、プロピオンアルデヒドとアクロレインとを含む組成物）を０．１１ｋｇ／ｈで得た。
【０１７４】
（３）後段反応工程
（後段反応触媒）
後段反応に用いた酸化触媒は、以下のように調製した。加熱攪拌している水２５００ｍＬにパラモリブデン酸アンモニウム３５０ｇ、メタバナジン酸アンモニウム１１６ｇおよびパラタングステン酸アンモニウム４４．６ｇを溶解させた後、三酸化バナジウム１．５ｇを添加した。これとは別に、加熱攪拌している水７５０ｍＬに硝酸銅８７．８ｇを溶解させた後、酸化第一銅１．２ｇおよび三酸化アンチモン２９ｇを添加した。これら２つの液を混合した後、担体である直径３〜５ｍｍの球状α−アルミナ１０００ｍＬを加え、攪拌しながら蒸発乾固させて触媒前駆体を得た。この触媒前駆体を４００℃で６時間焼成してアクリル酸製造用酸化触媒を調製した。なお、アクリル酸製造用酸化触媒の担持金属組成は、Ｍｏ１２Ｖ６．１Ｗ１Ｃｕ２．３Ｓｂ１．２である。
【０１７５】
（酸化反応）
上記の触媒５０ｍＬを充填したステンレス製反応管（内径２５ｍｍ、長さ５００ｍｍ）を固定床酸化反応器として準備し、この反応器を２６０℃のナイターバス中に設置した。その後、（２）で得られた組成物を反応器に供給した。反応器出口部分には、コンデンサーを設け、約１５℃の冷却水を流した。ここで、プロピオンアルデヒド含有ガスとして、アクロレイン６．５容量％、プロピオンアルデヒド０．０２容量％、１−ヒドロキシアセトン０．６２容量％、酸素６容量％、水１３容量％、窒素７４容量％からなる混合ガスを、空間速度（ＧＨＳＶ）１９００ｈｒ−１の流量で流通させた。プロピオンアルデヒドとアクロレインとを含む組成物を反応開始から断続的に２２時間供給し、反応器から流出するガスをコンデンサーで凝縮させ、氷浴で冷却した受器およびその後に設けたコールドトラップに回収した。
【０１７６】
回収された粗製アクリル酸を含む反応生成物の重量は６２５ｇであり、供給原料の９５質量％であった。ガスクロマトグラフィーで定量分析した結果、反応生成物中、粗製アクリル酸６２質量％、プロピオン酸０．０１質量％、ギ酸１質量％、酢酸３質量％、水３４質量％であった。
【０１７７】
グリセリンを原料とするアクリル酸の製造においては、プロピレンを原料とする従来公知のアクリル酸の製造方法に比べて、副生成物であるプロピオン酸、ギ酸、酢酸などの有機酸の副生量が増加することがわかる。
【０１７８】
（４）後段精製工程
（３）で得られた反応生成物を段数１０の蒸留塔の５段目に０．２ｋｇ／ｈで供給し、還流比１、塔頂からの留出量０．０７０ｋｇ／ｈの条件で連続蒸留を行った。その結果、塔底より、アクリル酸８８．１質量％、プロピオン酸０．０１質量％、酢酸２．３質量％、ギ酸０．０４質量％、水９．５質量％の組成を有する粗製アクリル酸を０．１３０ｋｇ／ｈで得た。この粗製アクリル酸を、母液として、室温（約１５℃）〜−５．８℃の温度範囲まで冷却して結晶を析出させ、同温度で保持した後、吸引濾過により結晶を液体から分離する晶析操作を行った。分離した結晶を融解させてから、一部をサンプリングして分析し、残りを母液として室温（約１５℃）〜４．８℃の温度範囲まで冷却して結晶を析出させ、同温度で保持した後、吸引濾過により結晶を液体から分離する晶析操作を行った。合計２回の晶析操作により、最終的に、純度９９．９質量％以上のアクリル酸を得ることができた。結果を表５に示す。なお、プロピオン酸および酢酸の合計量は、検出限界（１質量ｐｐｍ）以下であった。
【０１７９】
【表５】
2011224536.tif 000015
【０１８０】
≪吸水性樹脂の製造例≫
アクリル酸の製造例において、２回目の晶析操作で得られた酢酸およびプロピオン酸の合計量が２００質量ｐｐｍのアクリル酸に重合禁止剤を６０質量ｐｐｍ含有するアクリル酸を調製した。別途、鉄を０．２質量ｐｐｍ含有する水酸化ナトリウムから得られたＮａＯＨ水溶液に対して、上記のアクリル酸を冷却下（液温３５℃）で添加することにより、７５モル％中和を行なった。アクリル酸や水中の鉄は検出限界以下であり、よって、単量体の鉄含有量は計算値で約０．０７質量ｐｐｍであった。
【０１８１】
得られた、中和率７５モル％、濃度３５質量％のアクリル酸ナトリウム水溶液に、内部架橋剤としてポリエチレングリコールジアクリレート０．０５モル％（アクリル酸ナトリウム水溶液に対する値）を溶解させることにより、単量体成分を得た。この単量体成分３５０ｇを容積１Ｌの円筒容器に入れ、２Ｌ／ｍｉｎの割合で窒素を吹き込んで、２０分間脱気した。次いで、過硫酸ナトリウム０．１２ｇ／モル（単量体成分に対する値）およびＬ−アスコルビン酸０．００５ｇ／モル（単量体成分に対する値）の水溶液をスターラー攪拌下で添加して、重合を開始させた。重合開始後に攪拌を停止し、静置水溶液重合を行なった。単量体成分の温度が約１５分（重合ピーク時間）後にピーク重合温度１０８℃を示した後、３０分間重合を進行させた。その後、重合物を円筒容器から取り出し、含水ゲル状架橋重合体を得た。
【０１８２】
得られた含水ゲル状架橋重合体は、４５℃でミートチョッパー（孔径８ｍｍ）により細分化した後、１７０℃の熱風乾燥機で、２０分間加熱乾燥させた。さらに、乾燥重合体（固形分：約９５％）をロールミルで粉砕し、ＪＩＳ標準篩で粒径６００〜３００μｍに分級することにより、ポリアクリル酸系吸水性樹脂（中和率７５％）を得た。
【０１８３】
本発明によるアクリル酸の製造方法により得られたアクリル酸の重合性は、プロピレンを原料とするアクリル酸の製造方法により得られたアクリル酸の重合性と同等であり、得られた吸水性樹脂は、臭気がなく、物性も同等であった。
【産業上の利用可能性】
【０１８４】
本発明は、グリセリンからアクロレインを収率よく製造することを可能にするので、バイオディーゼルの製造時に副生するグリセリンの有効利用を図るうえでの重要な技術として、バイオディーセルの普及ならびに地球温暖化対策に多大の貢献をなすものである。
【図１】
2011224536.tif 000016
【図２】
2011224536.tif 000017